"一般式1~3で示されるカチオンからなる群から選ばれる少なくとも1種のカチオンaと一般式4で示されるアニオンbとからなるイオン液体Iを含有することを特徴とする潤滑油。[式中、R1は水素原子又は水酸基で置換されていてもよい炭素数1~20のアルキル基であり、R2、R3、R4及びR5はそれぞれ独立に水素原子、又はアルコキシ基、水酸基、アミノ基、ニトロ基、シアノ基、カルボキシル基若しくはホルミル基で置換されていてもよい炭素数1~10のアルキル基であり、R1、R2、R3、R4及びR5の一部又は全部が相互に結合して窒素原子と共に複素環を形成していてもよい。][式中、R6、R7、R8及びR9はそれぞれ独立に水素原子又は炭素数1~20のアルキル基であり、R6、R7、R8及びR9の一部又は全部が相互に結合して窒素原子と共に複素環を形成していてもよい。][式中、R10、R11、R12、R13及びR14はそれぞれ独立に水素原子、又はアルコキシ基、水酸基、アミノ基、ニトロ基、シアノ基、カルボキシル基若しくはホルミル基で置換されていてもよい炭素数1~20のアルキル基であり、R15は炭素数1~10のアルキル基である。][式中、R16は、ハロゲン原子で置換された炭素数1~20のアルキル基であり、R17は炭素数1~20のアルキル基、ハロゲン原子で置換された炭素数1~20のアルキル基、2-チエニル基又は2-フリル基である。]前記アニオンbが、下記化学式5~8からなる群から選ばれる少なくとも1種のアニオンである請求項1記載の潤滑油。前記カチオンaが、一般式1で示されるカチオン又は一般式2で示されるカチオンある請求項1又は2記載の潤滑油。前記カチオンaが、炭素数4~20のイミダゾリウムカチオン及び各アルキル基の炭素数がそれぞれ3~8のトリアルキルアンモニウムカチオンからなる群から選ばれる少なくとも1種のカチオンである請求項1又は2記載の潤滑油。本発明は上記問題点に鑑みなされたものであり、本発明の目的は低粘度でかつ幅広い温度範囲で高い潤滑性能を有する潤滑油を提供することにある。本発明者は、上記目的を達成すべく鋭意検討を行った結果、本発明に到達した。即ち、本発明は、一般式1~3で示されるカチオンからなる群から選ばれる少なくとも1種のカチオンaと一般式4で示されるアニオンbとからなるイオン液体Iを含有することを特徴とする潤滑油である。[式中、R1は水素原子又は水酸基で置換されていてもよい炭素数1~20のアルキル基であり、R2、R3、R4及びR5はそれぞれ独立に水素原子、又はアルコキシ基、水酸基、アミノ基、ニトロ基、シアノ基、カルボキシル基若しくはホルミル基で置換されていてもよい炭素数1~10のアルキル基であり、R1、R2、R3、R4及びR5の一部又は全部が相互に結合して窒素原子と共に複素環を形成していてもよい。][式中、R6、R7、R8及びR9はそれぞれ独立に水素原子又は炭素数1~20のアルキル基であり、R6、R7、R8及びR9の一部又は全部が相互に結合して窒素原子と共に複素環を形成していてもよい。][式中、R10、R11、R12、R13及びR14はそれぞれ独立に水素原子、又はアルコキシ基、水酸基、アミノ基、ニトロ基、シアノ基、カルボキシル基若しくはホルミル基で置換されていてもよい炭素数1~20のアルキル基であり、R15は炭素数1~10のアルキル基である。][式中、R16は、ハロゲン原子で置換された炭素数1~20のアルキル基であり、R17は炭素数1~20のアルキル基、ハロゲン原子で置換された炭素数1~20のアルキル基、2-チエニル基又は2-フリル基である。]本発明の潤滑油は、特定のカチオンと特定のアニオンからなるイオン液体を用いるため、粘度が極めて低く、かつ幅広い温度範囲で高い潤滑性能を有する。従って、高速で長期間使用しても潤滑性能の低下が起こりにくく、特に高速回転を必要とする回転機器にも対応することができる。本発明の潤滑剤は、一般式1~3で示されるカチオンからなる群から選ばれる少なくとも1種のカチオンaと一般式4で示されるアニオンbととからなるイオン液体Iを含有することを特徴とする。一般式1におけるR1は水素原子又は水酸基で置換されていてもよい炭素数1~20のアルキル基であり、R2、R3、R4及びR5はそれぞれ独立に水素原子、又はアルコキシ基、水酸基、アミノ基、ニトロ基、シアノ基、カルボキシル基若しくはホルミル基で置換されていてもよい炭素数1~10のアルキル基であり、R1、R2、R3、R4及びR5の一部又は全部が相互に結合して窒素原子と共に複素環を形成していてもよい。炭素数1~20のアルキル基としては、メチル基、エチル基、イソプロピル基、ヘキシル基、2-エチルヘキシル基、ラウリル基及びステアリル基等が挙げられる。また、水酸基で置換された炭素数1~20のアルキル基としては、2-ヒドロキシエチル基、3-ヒドロキシプロピル基、6-ヒドロキシヘキシル基及び12-ヒドロキシラウリル基等が挙げられる。低粘度の観点からR1として好ましいのは、水素原子及び炭素数が1~10のアルキル基であり、更に好ましいのは水素原子及び炭素数が1~5のアルキル基である。R2、R3、R4及びR5におけるアルコキシ基、水酸基、アミノ基、ニトロ基、シアノ基、カルボキシル基又はホルミル基を有する基としては、メトキシエチル基、エトキシプロピル基、2-ヒドロキシブチル基、1-アミノエチル基、1-ニトロエチル基、2-シアノプロピル基及び1-カルボキシプロピル基等が挙げられる。一般式1におけるR1、R2、R3、R4及びR5の一部又は全部が相互に結合して窒素原子と共に複素環を形成しているものとしては、炭素数4~20のイミダゾリウムカチオン、炭素数5~16のテトラヒドロピリミジニウムカチオン及び炭素数8~16のビシクロ骨格を有するアミニジウムカチオン等が挙げられる。炭素数4~20のイミダゾリウムカチオンとしては、1,1-ジメチルイミダゾリウム、1,3-ジメチルイミダゾリウム、1-エチル-3-メチルイミダゾリウム、1,3-ジエチルイミダゾリウム、1,1,2-トリメチルイミダゾリウム、1,2,3-トリメチルイミダゾリウム、1,1,2,4-テトラメチルイミダゾリウム、1,1,2,5-テトラメチルイミダゾリウム、1,2,3,4-テトラメチルイミダゾリウム、1,1,2,4,5-ペンタメチルイミダゾリウム、1,3,4-トリメチル-2-エチルイミダゾリウム、1,3-ジメチル-2,4-ジエチルイミダゾリウム、1,2-ジメチル-3,4-ジエチルイミダゾリウム、1-メチル-2,3,4-トリエチルイミダゾリウム、1,2,3,4-テトラエチルイミダゾリウム、1,3-ジメチル-2-エチルイミダゾリウム、1-エチル-2,3-ジメチルイミダゾリウム、1,2,3-トリエチルイミダゾリウム、1,1-ジメチル-2-ヘプチルイミダゾリウム、1,1-ジメチル-2-2-ヘプチルイミダゾリウム、1,1-ジメチル-2-3-ヘプチルイミダゾリウム、1,1-ジメチル-2-4-ヘプチルイミダゾリウム及び1,1-ジメチル-2-ドデシルイミダゾリウム等のカチオンが挙げられる。炭素数5~16のテトラヒドロピリミジニウムカチオンとしては、1,3-ジメチル-3,4,5,6-テトラヒドロピリミジニウム、1,2,3-トリメチル-3,4,5,6-テトラヒドロピリミジニウム、1,2,3,4-テトラメチル-3,4,5,6-テトラヒドロピリミジニウム及び1,2,3,5-テトラメチル-3,4,5,6-テトラヒドロピリミジニウム等のカチオンが挙げられる。炭素数8~16のビシクロ骨格を有するアミニジウムカチオンとしては、5-メチル-1,5-ジアザビシクロ[4.3.0]-5-ノネニウム、5-エチル-1,5-ジアザビシクロ[4.3.0]-5-ノネニウム、8-メチル-1,8-ジアザビシクロ[5.4.0]-7-ウンデセニウム及び8-エチル-1,8-ジアザビシクロ[5.4.0]-7-ウンデセニウム等のカチオンが挙げられる。一般式2におけるR6、R7、R8及びR9はそれぞれ独立に水素原子又は炭素数1~20のアルキル基であり、R6、R7、R8及びR9の一部又は全部が相互に結合して窒素原子と共に複素環を形成していてもよい。R6、R7、R8及びR9における炭素数1~20のアルキル基としては、メチル基、エチル基、プロピル基、ブチル基、ヘキシル基、オクチル基、ラウリル基及びステアリル基等が挙げられ、低粘度の観点から好ましいのは、水素原子及び炭素数1~10のアルキル基である。一般式2で示されるアンモニウムカチオンの具体例としては、例えば、N,N,N,N-テトラメチルアンモニウムイオン、N,N,N-トリメチルエチルアンモニウムイオン、N,N,N-トリメチルプロピルアンモニウムイオン、N,N,N-トリメチルブチルアンモニウムイオン、N,N,N-トリメチルペンチルアンモニウムイオン、N,N,N-トリメチルヘキシルアンモニウムイオン、N,N,N-トリメチルヘプチルアンモニウムイオン、N,N,N-トリメチルオクチルアンモニウムイオン、N-エチル-N,N-ジメチルプロピルアンモニウムイオン、N-エチル-N,N-ジメチルブチルアンモニウムイオン、N-エチル-N,N-ジメチルヘキシルアンモニウムイオン、N,N,N-トリメチルアンモニウム、N,N,N-トリエチルアンモニウム、N,N,N-トリプロピルアンモニウム、N,N,N-トリブチルアンモニウム及びN,N,N-トリオクチルアンモニウム等のカチオンが挙げられる。一般式3におけるR10、R11、R12、R13及びR14はそれぞれ独立に水素原子、又はアルコキシ基、水酸基、アミノ基、ニトロ基、シアノ基、カルボキシル基若しくはホルミル基で置換されていてもよい炭素数1~20のアルキル基であり、R15は炭素数1~10のアルキル基である。R10、R11、R12、R13及びR14における炭素数1~20のアルキル基としては、メチル基、エチル基、イソプロピル基、ヘキシル基、2-エチルヘキシル基、ラウリル基及びステアリル基等が挙げられる。また、これらの任意の位置にアルコキシ基、水酸基、アミノ基、ニトロ基、シアノ基、カルボキシル基又はホルミル基を有している基としては、メトキシエチル基、エトキシプロピル基、2-ヒドロキシブチル基、1-アミノエチル基、1-ニトロエチル基、2-シアノプロピル基、1-カルボキシプロピル基及び1-ホルミルプロピル基等が挙げられる。R15における炭素数1~10のアルキル基としては、メチル基、エチル基、イソプロピル基、ヘキシル基及び2-エチルヘキシル基等が挙げられる。低粘度の観点から、R10、R11、R12、R13及びR14として好ましいのは、水素原子及び炭素数が1~10のアルキル基であり、R15として好ましいのは、炭素数1~5のアルキル基である。一般式3で示されるピリジニウムカチオンの具体例としては、N-メチルピリジニウム、N-エチルピリジニウム、N-ブチルピリジニウム、N-ブチル-4-メチルピリジニウム、N-ブチル-4-エチルピリジニウム、1,2-ジメチルピリジニウム及び1,3-ジメチルピリジニウム等のカチオンが挙げられる。カチオンaとして低粘度の観点から好ましいのは、炭素数4~20のイミダゾリウムカチオン及び各アルキル基の炭素数がそれぞれ3~8のトリアルキルアンモニウムカチオンであり、更に好ましいのは、1,3-ジメチルイミダゾリウムカチオン、1,3-ジエチルイミダゾリウムカチオン、1-エチル-3-メチルイミダゾリウムカチオン、1,2,3-トリメチルイミダゾリウムカチオンであり、N,N,N-トリブチルアンモニウムカチオン及びN,N,N-トリオクチルアンモニウムカチオンであり、特に好ましいのは、N,N,N-トリオクチルアンモニウムカチオンである。一般式4におけるR16は、ハロゲン原子で置換された炭素数1~20のアルキル基であり、R17は炭素数1~20のアルキル基、ハロゲン原子で置換された炭素数1~20のアルキル基、2-チエニル基又は2-フリル基である。R16及びR17における炭素数1~20のアルキル基としては、メチル基、エチル基、イソプロピル基、ヘキシル基、2-エチルヘキシル基、ラウリル基及びステアリル基等が挙げられる。また、これらの任意の位置をハロゲン原子で置換したものとしては、2-クロロプロピル基、1,2-ジブロモへキシル基、パーフルオロメチル基及びパーフルオロプロピル基等が挙げられる。一般式4で示されるアニオンの内、低粘度の観点から好ましいのは、下記化学式5~8で示されるものである。本発明におけるイオン液体Iの25°Cにおける粘度は1~20mPasであることが好ましく、更に好ましくは1~10mPasである。本発明における粘度は、ブルックフィールド型粘度計を用いて測定される。イオン液体Iの製造方法は特に限定されず、例えば、一般式1~3で示されるカチオンのカチオン化前の化合物アミジン系化合物、アミン類及びピリジン系化合物と一般式4で示されるアニオンの負電荷を有する炭素にプロトンが結合した化合物とを反応させる方法等が挙げられる。本発明の潤滑剤はイオン液体Iを含有するが、更に防錆剤、pH調整剤、酸化防止剤、摩耗防止剤、極圧剤、粘度指数向上剤、流動点降下剤及び消泡剤等の添加剤の1種又は2種以上を含有することができる。これらの添加剤の使用量は、本発明の効果を阻害しない限り特に限定されるものではないが、潤滑剤の全体の重量に基づいて、防錆剤は0~5重量、好ましくは0.01~3重量;pH調整剤は0~3重量、好ましくは0.01~2重量;酸化防止剤は、0~5重量、好ましくは0.01~3重量;摩耗防止剤と極圧剤は、0~10重量、好ましくは0.01~5重量;粘度指数向上剤と流動点降下剤は、0~15重量、好ましくは0.1~7重量;消泡剤は、0~0.1重量、好ましくは0.0005~0.01重量である。以下、実施例により本発明を更に説明するが、本発明はこれに限定されるものではない。以下において部は重量部を表す。実施例1反応容器に1,1,1,5,5,5-ヘキサフルオロ-2,4-ペンタンジオン12.7部、N,N,N-トリプロピルアミン8.58部及びアセトニトリル120.0部を仕込み、25°Cで24時間撹拌した。充填剤としてシリカゲル70-230メッシュを、溶離液としてアセトニトリル-酢酸エチル重量比70/30混合溶液を用いたカラムクロマトグラフィーにより精製してイオン液体からなる潤滑剤A-1を得た。実施例2N,N,N-トリプロピルアミン8.58部をN,N,N-トリオクチルアミン21.2部とした以外は実施例1と同様にして、イオン液体からなる潤滑剤A-2を得た。実施例3反応容器に1,1,1,5,5,5-ヘキサフルオロ-2,4-ペンタンジオンアニオンのナトリウム塩13.8部、1-メチル-3-メチルイミダゾリウムブロミド10.7部、水40部及び塩化メチレン110部を仕込み、撹拌下40°Cで4時間反応させた後、水層を分液漏斗により分液除去して有機層を水洗し、減圧濃縮することにより、イオン液体からなる潤滑剤A-3を得た。実施例41-メチル-3-メチルイミダゾリウムブロミド10.7部を1-エチル-3-メチルイミダゾリウムブロミド11.5部とした以外は実施例3と同様にして、イオン液体からなる潤滑剤A-4を得た。実施例51,1,1,5,5,5-ヘキサフルオロ-2,4-ペンタンジオン12.7部を6,6,7,7,8,8,8-ヘプタフルオロ-2,2-ジメチル-3,5-オクタンジオン17.8部とした以外は実施例1と同様にして、イオン液体からなる潤滑剤A-5を得た。実施例61,1,1,5,5,5-ヘキサフルオロ-2,4-ペンタンジオン12.7部を4,4,4-トリフルオロ-1-2-フラニル-1,3-ブタンジオン12.4部とした以外は実施例1と同様にして、イオン液体からなる潤滑剤A-6を得た。実施例71,1,1,5,5,5-ヘキサフルオロ-2,4-ペンタンジオン12.7部を4,4,4-トリフルオロ-1-2-チエニル-1,3-ブタンジオン13.3部とした以外は実施例1と同様にして、イオン液体からなる潤滑剤A-7を得た。比較例1反応容器に1-エチル-3-メチルイミダゾリウムブロミド11.0部、ビストリフルオロメタンスルホニルイミドアニオンのカリウム塩20.3部、水40部及び塩化メチレン100部を仕込み、撹拌下40°Cで4時間反応させた後、水層を分液漏斗により分液除去して有機層を水洗し、減圧濃縮することにより、イオン液体からなる比較用の潤滑剤B-1を得た。比較例21-エチル-3-メチルイミダゾリウムブロミド11.0部をN,N,N-トリメチルエチルアンモニウムブロミド10.1部とした以外は比較例1と同様にしてイオン液体からなる比較用の潤滑剤B-2を得た。比較例3ポリα-オレフィン[シェブロンフィリップス株製シンフルード801]を比較用の潤滑剤とした。実施例1~7及び比較例1~3で得られた潤滑剤A-1~A-7及びB-1~B-3について、25°Cでの粘度及び粘度指数を測定した結果を表1に示す。尚、粘度指数はJISK2283に準じて測定した。"